(57)【要約】  大粒径人造黒鉛及び小粒径天然黒鉛を含み、前記小粒径と大粒径との平均粒径の比率が１：１．５〜１：５である負極活物質、及びそれを含む二次電池が開示される。
2018530887.tif 000002
【特許請求の範囲】
【請求項１】
大粒径人造黒鉛及び小粒径天然黒鉛を含み、
前記小粒径天然黒鉛と大粒径人造黒鉛との平均粒径の比率は１：１．５〜１：５であり、
前記大粒径人造黒鉛及び小粒径天然黒鉛はそれぞれ非晶質炭素を含むコーティング層をさらに備え、
前記コーティング層は大粒径人造黒鉛及び小粒径天然黒鉛の全体１００重量部に対して１〜１０重量部であり、
前記大粒径人造黒鉛と小粒径天然黒鉛との含量比は１：９〜４：６である負極活物質。
【請求項２】
前記大粒径人造黒鉛の平均粒径は１８〜３０μｍである請求項１に記載の負極活物質。
【請求項３】
前記小粒径天然黒鉛の平均粒径は５〜１３μｍである請求項１に記載の負極活物質。
【請求項４】
集電体、及び前記集電体の少なくとも一面に形成され、請求項１〜請求項３のうちいずれか１項に記載の負極活物質を含む負極活物質層を備えた負極。
【請求項５】
前記負極活物質層はバインダー、導電材及び分散材のうち少なくともいずれか１つをさらに含む請求項４に記載の負極。
【請求項６】
前記負極活物質層は１〜２のパッキング密度を有する請求項４に記載の負極。
【請求項７】
正極、請求項４に記載の負極、及び前記正極と負極との間に介在されたセパレータを含む二次電池。
【請求項８】
前記二次電池はリチウム二次電池である請求項７に記載の二次電池。
【発明の詳細な説明】
【技術分野】
【０００１】
本発明は、負極活物質及びそれを含む二次電池に関し、より詳しくは、寿命特性が改善された負極活物質及びそれを含む二次電池に関する。
【０００２】
本出願は、２０１６年２月５日出願の韓国特許出願第１０−２０１６−００１５１５８号に基づく優先権を主張し、該当出願の明細書及び図面に開示された内容は、すべて本出願に援用される。
【背景技術】
【０００３】
電池の寿命特性に影響を及ぼす因子は、素材の固有特性因子と設計因子とに分けられるが、固有特性因子は電池を構成している核心材料（正極、負極、分離膜及び電解質）の固有特性（ｉｎｔｒｉｎｓｉｃ ｐｒｏｐｅｒｔｉｅｓ）であり、設計因子はセルの設計と関係するものであって、特に正極と負極との設計バランスが含まれる。
【０００４】
電池を構成している核心素材によって寿命が悪くなる場合は回復が不可能であるが、電池の温度が上昇するほど材料の退化が速まるため、寿命特性がさらに速く低下する。このような場合には素材の根本的な特性を改善しなければならない。一方、設計因子による寿命の悪化は、正極と負極との間の熱力学的または電気化学的なバランスが取れなかったために起きる場合が殆どである。実際、優れた性能を有する正極と優れた性能を有する負極とを選択して電池を設計しても、必ずしも良い寿命を見せるわけではない。また、性能が悪い正極と負極を使用したとしても、寿命特性が悪くなるとは限らない。すなわち、電池の設計は様々な因子を考慮しなければならず、殆どが経験によって決定される場合が多い。これが電池設計が難しく思われる理由である。
【０００５】
特に、負極の場合は、充電及び放電の過程で急激な収縮膨張を伴うため、常に動力学的な条件下に置かれるようになる。リチウム二次電池の設計において黒鉛を適用する場合は、充電程度に伴う黒鉛の構造変化による体積膨張の程度を考慮しなければならず、そうでない場合には充電過程で負極の膨張による電極の反り現象などが生じて電池の寿命と性能を大きく低下させることになる。
【０００６】
しかし、現在負極活物質として使用されている天然黒鉛は、表面被膜形成剤の消耗量が多く、高い容量を有するほど単位面積当り出入りするリチウムイオンの量が増加するため相対的に律速特性が低下し、充・放電中の体積膨張が大きいため寿命特性が良くないという問題がある。
【０００７】
また、人造黒鉛は、粉体黒鉛化を通じて黒鉛化しながら内部に気孔（ｐｏｒｅ）がないため、電極製造時に圧延特性が良くなく、表面積が低くてリチウムイオンの電荷移動抵抗（ｃｈａｒｇｅ ｔｒａｎｓｆｅｒ ｒｅｓｉｓｔａｎｃｅ）が増加し、出力特性が良くないという問題がある。
【０００８】
そこで、天然黒鉛と人造黒鉛とを混合して電極を製造する技術が開発されている。しかし、物質の動力学的特性が相異なることから、負極電池内における動力学的特性が相応せずに相乗効果が得られず、依然として技術開発が求められている実情である。
【発明の概要】
【発明が解決しようとする課題】
【０００９】
本発明は、上記問題を解決するため、動力学的バランスが取れて、寿命特性が改善された負極活物質及びそれを含む二次電池を提供することを目的とする。
【課題を解決するための手段】
【００１０】
上記の課題を解決するため、本発明の一態様によれば、下記具現例の負極活物質が提供される。
【００１１】
具現例１は、大粒径人造黒鉛及び小粒径天然黒鉛を含み、前記小粒径と大粒径との平均粒径の比率は１：１．５〜１：５であり、前記大粒径人造黒鉛及び小粒径天然黒鉛はそれぞれ非晶質炭素を含むコーティング層をさらに備え、前記コーティング層は大粒径人造黒鉛及び小粒径天然黒鉛の全体１００重量部に対して１〜１０重量部であり、前記大粒径人造黒鉛と小粒径天然黒鉛との含量比は１：９〜４：６である負極活物質に関する。
【００１２】
具現例２は、具現例１において、前記大粒径人造黒鉛の平均粒径が１８〜３０μｍである負極活物質に関する。
【００１３】
具現例３は、具現例１または具現例２において、前記小粒径天然黒鉛の平均粒径が５〜１３μｍである負極活物質に関する。
【００１４】
本発明の他の態様によれば、下記具現例の負極が提供される。
【００１５】
具現例４は、集電体、及び前記集電体の少なくとも一面に形成され、具現例１〜３のうちいずれか１つの負極活物質を含む負極活物質層を備えた負極に関する。
【００１６】
具現例５は、具現例４において、前記負極活物質層がバインダー、導電材及び分散材のうち少なくともいずれか１つをさらに含む負極に関する。
【００１７】
具現例６は、具現例４または具現例５において、前記負極活物質層が１〜２のパッキング密度を有する負極に関する。
【００１８】
本発明のさらに他の態様によれば、下記具現例の二次電池が提供される。
【００１９】
具現例７は、正極、具現例４〜６のうちいずれか１つの具現例による負極、及び前記正極と負極との間に介在されたセパレータを含む二次電池に関する。
【００２０】
具現例８は、具現例７において、前記二次電池がリチウム二次電池である二次電池に関する。
【発明の効果】
【００２１】
本発明は、動力学的バランスが取れた大粒径人造黒鉛と小粒径天然黒鉛とを最適化された比率で混合使用することで、電荷移動抵抗及び液体拡散抵抗（ｌｉｑｕｉｄ ｄｉｆｆｕｓｉｏｎ ｒｅｓｉｓｔａｎｃｅ）が減少して急速充電性能が改善される利点があり、抵抗が低くなることで寿命性能が改善される利点がある。
【００２２】
また、圧延性能が優れた小粒径天然黒鉛を大粒径人造黒鉛と混合使用することで、圧延性能が改善されて優れた容量を有する二次電池を具現できる利点がある。
【００２３】
さらに、大粒径人造黒鉛及び小粒径天然黒鉛の表面に非晶質炭素をコーティングして使用することで、電解質による剥離（ｅｘｆｏｌｉａｔｉｏｎ）の発生を抑制することができ、低温出力が向上する利点がある。
【図面の簡単な説明】
【００２４】
本明細書に添付される次の図面は、本発明の望ましい実施例を例示するものであり、発明の詳細な説明とともに本発明の技術的な思想をさらに理解させる役割をするため、本発明は図面に記載された事項だけに限定されて解釈されてはならない。
【図１】実施例２−１、比較例２−１〜２−３の電荷移動抵抗を比較測定したグラフである。
【図２】実施例２−２〜２−４、比較例２−４、２−５の表面コーティング含量による抵抗を比較測定したグラフである。
【図３】実施例２−１、２−５、２−６、比較例２−６、２−７の大粒径人造黒鉛と小粒径天然黒鉛との比率によるサイクル特性を比較測定したグラフである。
【発明を実施するための形態】
【００２５】
以下、本発明を詳しく説明する。これに先立ち、本明細書及び請求範囲に使われた用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。したがって、本明細書に記載された実施例及び図面に示された構成は、本発明のもっとも望ましい一実施例に過ぎず、本発明の技術的な思想のすべてを代弁するものではないため、本出願の時点においてこれらに代替できる多様な均等物及び変形例があり得ることを理解せねばならない。
【００２６】
本発明の負極活物質は、大粒径人造黒鉛及び小粒径天然黒鉛を含む。
【００２７】
黒鉛結晶は、ｓｄ２−混成軌道の炭素原子が六角平面で相互結合して炭素六角網面（ｇｒａｐｈｅｎｅ ｌａｙｅｒ）を形成し、該炭素六角網面の上下に位置するπ電子がこれら六角網面を結合させることで得られる。π電子は炭素六角網面の間を比較的自由に移動できるため、黒鉛の電子伝導性が良好になる。このような黒鉛層間を結合しているπ結合は弱いファンデルワールス結合を成すが、炭素六角網面内の結合は非常に強い共有結合であって異方的性質（ａｎｉｓｏｔｒｏｐｙ）を示し、リチウムイオンはこれら黒鉛層の間に挿入及び脱離するようになる。
【００２８】
このような黒鉛には、自然で生成されて採掘される天然黒鉛（ｎａｔｕｒａｌ ｇｒａｈｐｉｔｅ）と、石炭系及び石油系ピッチなどを２，５００℃以上で炭化させて製造される人造黒鉛（ａｒｔｉｆｉｃｉａｌ ｓｙｎｔｈｅｔｉｃ、ｐｙｒｏｌｙｔｉｃ ｇｒａｐｈｉｔｅ）とがある。
【００２９】
本発明の一実施例に適用可能な人造黒鉛は、当該技術分野で製造される人造黒鉛であれば制限なく使用でき、非制限的な実施例としてＭＣＭＢ（ｍｅｓｏｐｈａｓｅ ｃａｒｂｏｎ ｍｉｃｒｏｂｅａｄｓ）、モザイクコークス （ｍｏｓａｉｃ ｃｏｋｅｓ）を２８００〜３０００℃で焼成した人造黒鉛を使用することができる。
【００３０】
また、本発明の負極活物質に含まれる天然黒鉛は、当該技術分野で使用される天然黒鉛であれば制限なく使用でき、非可逆反応を減らして、電極の工程性を向上させるため、球形化過程などの後処理加工を通じて滑らかな形態の表面形状に変えて使用することができる。
【００３１】
このとき、本発明の負極活物質は、大粒径の人造黒鉛と小粒径の天然黒鉛とを混合して含むことで、動力学的バランスを取るようになる。
【００３２】
本明細書において動力学的バランスとは、リチウムイオンの充放電時に、界面と粒子内とで発生する抵抗のバランスを意味し、粒子が小さい天然黒鉛は電荷移動抵抗が減少し、粒子が大きいモザイク状の人造黒鉛は、結晶面のエッジ方向性が等方性（ｉｓｏｔｒｏｐｉｃ）であるため電荷移動抵抗が減少して、バランスを取ることができる。
【００３３】
また、粒子内における固体拡散（ｓｏｌｉｄ ｄｉｆｆｕｓｉｏｎ）抵抗も、粒子が小さい天然黒鉛は結晶の長さが短くて抵抗が減少し、人造黒鉛は等方性成長をした結晶が異方性（ａｎｉｓｏｔｒｏｐｉｃ）成長をした結晶に比べて長さが短いため抵抗が減少して、動力学的バランスを取ることができる。
【００３４】
従来、人造黒鉛は球形化工程で製造することができなかったため、模様が丸くなく、大粒径人造黒鉛のみで電極を製造するには多量のバインダー（カルボキシメチルセルロース（ＣＭＣ）、スチレンブタジエンラバー（ＳＢＲ）など）を必要とし、これが電池内で抵抗として作用して電池の性能を劣化させる問題を起こす恐れがあった。逆に、小粒径の球形化天然黒鉛のみを使用する場合は、粒子が小さくて比表面積が大きいため、表面副反応の増加によって長寿命特性で電池性能が劣化する恐れがあった。したがって、大粒径の人造黒鉛と小粒径の天然黒鉛とを混合して使用すれば、それぞれを単独で使用する場合に生じる上記の問題を解決することができる。
【００３５】
このとき、小粒径と大粒径との平均粒径の比率は１：１．５〜１：５であり、望ましくは１：２〜１：４であり、より望ましくは１：２〜１：３であり得る。このような平均粒径の比率範囲を満足できない場合、動力学的バランスが取れないため、高電流による充電でリチウム金属が負極の表面に析出しながら、セルの性能が急激に低下する問題がある。
【００３６】
より具体的に、本発明に適用可能な大粒径人造黒鉛の平均粒径は、例えば１８〜３０μｍであり、望ましくは２０〜２５μｍであり、より望ましくは２３μｍであり得、３０μｍを超過する場合は、電荷移動抵抗が大きく増加してセルの出力特性が低下する問題があり、１８μｍ未満の場合は、低い初期効率と容量減少によって電池のエネルギー密度が減少する問題がある。
【００３７】
さらに、本発明に適用可能な小粒径天然黒鉛の平均粒径は、例えば５〜１３μｍであり、望ましくは８〜１１μｍであり得、上述した大粒径人造黒鉛と同様に、１３μｍを超過する場合は、電荷移動抵抗が大きく増加してセルの出力特性が低下する問題があり、５μｍ未満の場合は、低い初期効率と容量減少によって電池のエネルギー密度が減少する問題がある。
【００３８】
また、前記大粒径人造黒鉛と小粒径天然黒鉛とは１：９〜４：６の重量比で混合して使用し、望ましくは２：８〜３：７の重量比で使用することができる。上述した範囲を超える場合、動力学的バランスが取れないため、高電流による充電でリチウム金属が負極の表面に析出しながら、二次電池の性能が急激に低下する問題がある。
【００３９】
本発明の負極活物質は、大粒径人造黒鉛及び小粒径天然黒鉛がそれぞれ非晶質炭素を含むコーティング層をさらに備える。
【００４０】
従来、電池の低温出力を向上させるため、電解液にプロピレンカーボネート（ＰＣ）を添加しているが、プロピレンカーボネート（ＰＣ）はリチウムイオンがリチウムイオンクラスター（ｃｌｕｓｔｅｒ）を形成し、移動した後、黒鉛に挿入されるとき、脱溶媒化（ｄｅ−ｓｏｌｖａｔｉｏｎ）するエネルギー障壁が高いため、クラスター形態で黒鉛に挿入されながら剥離が生ずる問題があった。
【００４１】
しかし、本発明は、人造黒鉛及び天然黒鉛の表面に非晶質炭素を含むコーティング層を備えるため、リチウムイオンを吸着することができ、上述した従来の問題を解決できるだけでなく、固体状態拡散（ｓｏｌｉｄ−ｓｔａｔｅ ｄｉｆｆｕｓｉｏｎ）性能が改善されて急速充電性能が向上する。
【００４２】
このとき、前記非晶質炭素を含むコーティング層は、大粒径人造黒鉛及び小粒径天然黒鉛の全体１００重量部に対して１〜１０重量部であり、望ましくは２〜８重量部であり、より望ましくは３〜５重量部であり得る。前記コーティング層の含量が１重量部未満の場合は電解液によって剥離が生じ、天然黒鉛では比表面積が大きくなって、エッジ面の官能性基がそのまま電解液と反応して初期効率が減少する。逆に、１０重量部を超過すれば、粒子表面のコーティング層が低い初期効率をもたらし、単位重量当り放電容量が減少して電池の容量が低下し、非晶質炭素を含むコーティング層が硬いことから圧延性も低下する問題がある。
【００４３】
本発明の一態様によれば、集電体、及び前記集電体の一面に形成された上述した負極活物質を含む負極活物質層を備えた負極が提供される。
【００４４】
本発明による負極活物質は、当該技術分野で通常使用される製造方法によって負極に製造でき、非制限的な例として、上述した本発明の負極活物質にバインダー、溶媒、必要に応じて導電材と分散材を混合し撹拌してスラリーを製造した後、それを集電体の一面または両面に塗布し圧縮して負極を製造することができる。
【００４５】
前記集電体は、当該技術分野で適用されるものであれば制限なく使用でき、非制限的な例として、ステンレススチール；アルミニウム；ニッケル；チタン；焼成炭素；銅；カーボン、ニッケル、チタンまたは銀で表面処理されたステンレススチール；アルミニウム−カドミウム合金などを使用することができる。
【００４６】
前記バインダーは、当該技術分野で電極活物質と導電材などとの結合、及び電極集電体に対する結合を補助する成分であれば制限なく使用でき、望ましくはポリフッ化ビニリデン、フッ化ビニリデン−ヘキサフルオロプロピレンコポリマー（ＰＶｄＦ−ｃｏ−ＨＦＰ）、ポリビニルアルコール、カルボキシメチルセルロース（ＣＭＣ）、澱粉、ヒドロキシプロピルセルロース、再生セルロース、ポリビニルピロリドン、ポリテトラフルオロエチレン、ポリエチレン、ポリプロピレン、エチレン−プロピレン−ジエンテルポリマー（ＥＰＤＭ）、スルホン化ＥＰＤＭ、スチレンブタジエンゴム（ＳＢＲ）、フッ素ゴム、ポリアクリロニトリル及びポリメチルメタクリレートからなる群より選択される少なくともいずれか１つであり、通常、電極活物質を含む混合物の全体重量を基準に１〜２０重量％で添加できる。
【００４７】
前記溶媒の非制限的な例としては、アセトン、テトラヒドロフラン、メチレンクロライド、クロロホルム、ジメチルホルムアミド、Ｎ−メチル−２−ピロリドン（ＮＭＰ）、シクロヘキサン、水またはこれらの混合物などがある。このような溶媒は、集電体表面に所望する程度のスラリー塗布層が形成されるように、適正な水準の粘度を提供する。
【００４８】
前記導電材は、当該技術分野で化学的変化を誘発せず、導電性を有するものであれば特に制限されなく、非制限的な例としては、カーボンブラック、アセチレンブラック、ケッチェンブラック、チャンネルブラック、ファーネスブラック、ランプブラック、サーマルブラックなどのカーボンブラック系化合物；炭素繊維や金属繊維などの導電性繊維；フッ化カーボン、アルミニウム、ニッケル粉末などの金属粉末；酸化亜鉛、チタン酸カリウムなどの導電性ウィスカー；酸化チタンなどの導電性金属酸化物；ポリフェニレン誘導体などの導電性素材などが使用でき、通常、混合電極活物質を含む混合物の全体重量を基準に１〜２０重量％で添加できる。
【００４９】
また、前記分散材は、Ｎ−メチル−２−ピロリドン、ジアセトンアルコール、ジメチルホルムアルデヒド、プロピレングリコールモノメチルエーテル、メチルセロソルブ、エチルセロソルブ、ブチルセロソルブ、イソプロピルセロソルブ、アセチルアセトン、メチルイソブチルケトン、ｎ−ブチルアセテート、セロソルブアセテート、トルエン、キシレンなどを単独または混合して使用することができる。
【００５０】
前記スラリーの塗布は、スロットダイコーティング、スライドコーティング、カーテンコーティングなど多様な方法を用いて連続的にまたは非連続的に行うことができ、スラリーを集電体に塗布した後、最終的に溶媒を乾燥させることで、負極活物質層が集電体に塗布された負極を製造することができる。
【００５１】
このとき、負極活物質層は１〜２のパッキング密度を有し、望ましくは１．５５〜１．６５、より望ましくは１．５７５〜１．６２５、さらに望ましくは１．５９〜１．６２の優れたパッキング密度を有する。
【００５２】
これは、粉体黒鉛化を通じて黒鉛化しながら内部に気孔が無くなって電極製造時の圧延特性が良くない従来の人造黒鉛を、大粒径を使用しながら、同時に小粒径天然黒鉛を混合して使用した結果であり、優れたパッキング密度を通じて高い容量を有する電池を提供することができる。
【００５３】
本発明のさらに他の態様によれば、正極、上述した負極、及び前記正極と負極との間に介在されたセパレータを含む二次電池が提供される。
【００５４】
本発明に適用可能な正極は、当該技術分野で使用される正極であれば制限なく使用でき、正極集電体に正極活物質層が塗布された形態であり得る。
【００５５】
このとき、前記正極集電体は、ステンレススチール、アルミニウム、ニッケル、チタン、焼成炭素；アルミニウムまたはステンレススチールの表面にカーボン、ニッケル、チタン、銀などで表面処理されたものを使用することができる。
【００５６】
また、前記正極活物質層は、正極活物質、バインダー、導電材、分散材などを含むことができる。
【００５７】
前記正極活物質は、当該技術分野で使用される物質であれば制限なく使用でき、非制限的な例としてリチウム含有遷移金属酸化物を望ましく使用でき、例えばＬｉｘＣｏＯ２（０．５＜ｘ＜１．３）、ＬｉｘＮｉＯ２（０．５＜ｘ＜１．３）、ＬｉｘＭｎＯ２（０．５＜ｘ＜１．３）、ＬｉｘＭｎ２Ｏ４（０．５＜ｘ＜１．３）、Ｌｉｘ（ＮｉａＣｏｂＭｎｃ）Ｏ２（０．５＜ｘ＜１．３、０＜ａ＜１、０＜ｂ＜１、０＜ｃ＜１、ａ＋ｂ＋ｃ＝１）、ＬｉｘＮｉ１−ｙＣｏｙＯ２（０．５＜ｘ＜１．３、０＜ｙ＜１）、ＬｉｘＣｏ１−ｙＭｎｙＯ２（０．５＜ｘ＜１．３、０≦ｙ＜１）、ＬｉｘＮｉ１−ｙＭｎｙＯ２（０．５＜ｘ＜１．３、０≦ｙ＜１）、Ｌｉｘ（ＮｉａＣｏｂＭｎｃ）Ｏ４（０．５＜ｘ＜１．３、０＜ａ＜２、０＜ｂ＜２、０＜ｃ＜２、ａ＋ｂ＋ｃ＝２）、ＬｉｘＭｎ２−ｚＮｉｚＯ４（０．５＜ｘ＜１．３、０＜ｚ＜２）、ＬｉｘＭｎ２−ｚＣｏｚＯ４（０．５＜ｘ＜１．３、０＜ｚ＜２）、ＬｉｘＣｏＰＯ４（０．５＜ｘ＜１．３）及びＬｉｘＦｅＰＯ４（０．５＜ｘ＜１．３）からなる群より選択されるいずれか１つまたはこれらのうち２種以上の混合物を使用でき、前記リチウム含有遷移金属酸化物はアルミニウム（Ａｌ）などの金属や金属酸化物でコーティングされても良い。また、前記リチウム含有遷移金属酸化物の外に、硫化物（ｓｕｌｆｉｄｅ）、セレン化物（ｓｅｌｅｎｉｄｅ）及びハロゲン化物（ｈａｌｉｄｅ）なども使用できる。
【００５８】
前記正極活物質層に含まれたバインダー、導電材及び分散材は、上述した負極活物質層に使用されたバインダー、導電材及び分散材と同じものを使用でき、繰り返される説明は省略するが、負極活物質層に使用したバインダー、導電材及び分散材をすべて使用できることは勿論である。
【００５９】
本発明に適用可能なセパレータは、当該技術分野で正極と負極との短絡を防止するために使用する物質であれば制限なく使用でき、非制限的な例として多孔性高分子基材のみを含むか、または、多孔性高分子基材及び前記多孔性高分子基材の一面または両面に形成され、無機物粒子とバインダー高分子を備える多孔性コーティング層をさらに含むことができる。
【００６０】
このとき、多孔性高分子基材としては、多孔性高分子フィルム基材または多孔性高分子不織布基材が挙げられ、多孔性高分子フィルム基材の非制限的な例はポリエチレン、ポリプロピレンのようなポリオレフィンからなる多孔性高分子フィルムであり得、このようなポリオレフィン多孔性高分子フィルム基材は、例えば８０〜１３０℃の温度でシャットダウン機能を発現することができる。
【００６１】
このとき、ポリオレフィン多孔性高分子フィルムは、高密度ポリエチレン、線形低密度ポリエチレン、低密度ポリエチレン、超高分子量ポリエチレンのようなポリエチレン、ポリプロピレン、ポリブチレン、ポリペンテンなどのポリオレフィン系高分子をそれぞれ単独でまたはこれらの２種以上を混合して形成することができる。
【００６２】
また、前記多孔性高分子フィルム基材は、ポリオレフィンの外に、ポリエステルなどの多様な高分子を用いてフィルム状に成形して製造することもできる。また、前記多孔性高分子フィルム基材は２層以上のフィルム層が積層された構造で形成でき、それぞれのフィルム層は上述したポリオレフィン、ポリエステルなどの高分子を単独でまたはこれらを２種以上混合して形成することもできる。
【００６３】
また、前記多孔性高分子フィルム基材及び多孔性不織布基材は、上述したポリオレフィン系の他に、ポリエチレンテレフタレート、ポリブチレンテレフタレート、ポリエステル、ポリアセタール、ポリアミド、ポリカーボネート、ポリイミド、ポリエーテルエーテルケトン、ポリエーテルスルホン、ポリフェニレンオキサイド、ポリフェニレンスルファイド、ポリエチレンナフタレートなどをそれぞれ単独でまたはこれらを混合した高分子から形成することができる。
【００６４】
また、前記多孔性基材の厚さは特に制限されないが、５〜５０μｍが望ましく、多孔性基材に存在する気孔の大きさは電極接着層のバインダー高分子繊維より小さければ良く、望ましくは０．００１〜５０μｍであり、気孔度は０．１〜９９％であることが望ましい。
【００６５】
前記多孔性コーティング層は無機物粒子及びバインダー高分子を含むことができ、前記無機物粒子は充填されて互いに接触した状態で前記バインダー高分子によって相互結着して、それにより無機物粒子同士の間にインタースティシャル・ボリューム（ｉｎｔｅｒｓｔｉｔｉａｌ ｖｏｌｕｍｅ）が形成され、前記無機物粒子同士の間のインタースティシャル・ボリュームは空き空間になって気孔を形成することができる。
【００６６】
すなわち、バインダー高分子は、無機物粒子同士が互いに結着した状態を維持できるようにこれらを互いに付着、例えばバインダー高分子が無機物粒子同士の間を連結及び固定することができる。また、一実施例として前記多孔性コーティング層の気孔は、無機物粒子同士の間のインタースティシャル・ボリュームが空き空間になって形成された気孔であり、これは無機物粒子による充填構造（ｃｌｏｓｅｄ ｐａｃｋｅｄ ｏｒ ｄｅｎｓｅｌｙ ｐａｃｋｅｄ）で実質的に面接する無機物粒子同士によって限定される空間であり得る。このような多孔性コーティング層の気孔によって、電池を作動させるために必須なリチウムイオンが移動する経路を提供することができる。
【００６７】
また、上述したインタースティシャル・ボリュームによる気孔構造を形成する無機物粒子の充填構造を形成するためには、多孔性コーティング層に含まれた無機物粒子とバインダー高分子との重量比は５０：５０〜９９：１の範囲であることが望ましく、７０：３０〜９５：５であることがより望ましい。５０：５０以上の無機物粒子の含量はセパレータの熱的安定性に寄与する。無機物粒子同士の間のインタースティシャル・ボリュームの形成は、多孔性コーティング層の気孔度及び気孔大きさの確保に寄与することができる。無機物粒子の含量が９９重量部を超過すれば、相対的にバインダー高分子の含量が少ないため、多孔性コーティング層の耐剥離性が弱化する恐れがある。
【００６８】
また、上述した二次電池は、リチウム二次電池であり得る。
【００６９】
以下、実施例を挙げて本発明を具体的に説明する。しかし、本発明による実施例は多くの他の形態に変形され得、本発明の範囲が後述する実施例に限定されると解釈されてはならない。本発明の実施例は当業界で平均的な知識を有する者に本発明をより完全に説明するために提供されるものである。
【００７０】
［実施例１−１］
【００７１】
人造黒鉛としてはＺｉｃｈｅｎ社のＧＴ、天然黒鉛としてはＢＴＲ社のＡＧＰ８を使用して実験した。平均粒径はＧＴ＝２３μｍ、ＡＧＰ８＝１１μｍ、重量比は３：７にして混合し、これら人造黒鉛及び天然黒鉛の全体１００重量部に対して２重量部の非晶質炭素をコーティングして負極活物質を製造した。
【００７２】
［実施例１−２］
【００７３】
非晶質炭素を５重量部にしてコーティングしたことを除き、実施例１−１と同様の方法で負極活物質を製造した。
【００７４】
［実施例１−３］
【００７５】
非晶質炭素を１重量部にしてコーティングしたことを除き、実施例１−１と同様の方法で負極活物質を製造した。
【００７６】
［実施例１−４］
【００７７】
非晶質炭素を１０重量部にしてコーティングしたことを除き、実施例１−１と同様の方法で負極活物質を製造した
【００７８】
［実施例１−５］
【００７９】
人造黒鉛と天然黒鉛との重量比を１：９にしたことを除き、実施例１−１と同様の方法で負極活物質を製造した。
【００８０】
［実施例１−６］
【００８１】
人造黒鉛と天然黒鉛との重量比を４：６にしたことを除き、実施例１−１と同様の方法で負極活物質を製造した。
【００８２】
［比較例１−１］
【００８３】
人造黒鉛としてはＺｉｃｈｅｎ社のＧＴ、天然黒鉛としてはＢＴＲ社のＡＧＰ８を使用して実験した。平均粒径はＧＴ＝２３μｍ、ＡＧＰ８＝１１μｍ、重量比は３：７にして混合負極活物質を製造した。
【００８４】
［比較例１−２］
【００８５】
コーティングされる非晶質炭素の含量を人造黒鉛１００重量部に対して２重量部にして大粒径人造黒鉛のみに非晶質炭素をコーティングしたことを除いて、実施例１−１と同様の方法で負極活物質を製造した。
【００８６】
［比較例１−３］
【００８７】
コーティングされる非晶質炭素の含量を天然黒鉛１００重量部に対して２重量部にして小粒径天然黒鉛のみに非晶質炭素をコーティングしたことを除いて、実施例１−１と同様の方法で負極活物質を製造した。
【００８８】
［比較例１−４］
【００８９】
０．５重量部の非晶質炭素をコーティングしたことを除き、実施例１−１と同様の方法で負極活物質を製造した。
【００９０】
［比較例１−５］
【００９１】
１０重量部の非晶質炭素をコーティングしたことを除き、実施例１−１と同様の方法で負極活物質を製造した。
【００９２】
［比較例１−６］
【００９３】
人造黒鉛と天然黒鉛との重量比を０．５：９．５にしたことを除き、実施例１−１と同様の方法で負極活物質を製造した。
【００９４】
［比較例１−７］
【００９５】
人造黒鉛と天然黒鉛との重量比を５：５にしたことを除き、実施例１−１と同様の方法で負極活物質を製造した。
【００９６】
［実施例２−１］
【００９７】
負極の製造
【００９８】
実施例１−１の負極活物質、バインダーとしてＣＭＣ、ＳＢＲ、導電材としてカーボンブラックをそれぞれ９６重量部、１重量部、２重量部、１重量部にして、３次蒸留水に添加して負極混合物スラリーを製造した。該負極混合物スラリーを厚さ１０μｍの負極集電体である銅薄膜の両面に塗布し乾燥して、ロールプレスを施して負極を製造した。
【００９９】
正極の製造
【０１００】
平均直径２μｍのＬｉＭｎ１／３Ｎｉ１／３Ｃｏ１／３Ｏ２と平均直径２０μｍのＬｉＭｎ１／３Ｎｉ１／３Ｃｏ１／３Ｏ２とを１：３の重量比で混合した正極活物質９２重量部、導電材としてカーボンブラック４重量部、及びバインダー高分子としてポリフッ化ビニリデン（ＰＶＤＦ）４重量部を、溶剤であるＮ−メチル−２ピロリドン（ＮＭＰ）に添加して正極混合物スラリーを製造した。前記正極混合物スラリーを厚さ２０μｍの正極集電体のアルミニウム（Ａｌ）薄膜の両面に塗布し乾燥して、ロールプレスを施して正極を製造した。
【０１０１】
セパレータの製造
【０１０２】
ポリフッ化ビニリデン（ＰＶｄＦ）とエポキシをアセトンに溶解させてバインダー高分子溶液を製造した。製造したバインダー高分子溶液にアルミナ（Ａｌ２Ｏ３）をポリフッ化ビニリデン／アルミナ（Ａｌ２Ｏ３）＝７．１５／９２．５の重量比になるように添加し、３時間以上ボールミル法を用いてアルミナ（Ａｌ２Ｏ３）を破砕し分散してスラリーを製造した。このように製造されたスラリーのアルミナ（Ａｌ２Ｏ３）の粒径はボールミルに使用されるビーズのサイズ（粒度）及びボールミル時間によって制御できるが、本実験では約４００ｍｍに粉砕してスラリーを製造した。このように製造されたスラリーを厚さ１２μｍのポリエチレン多孔性高分子フィルム（気孔度４５％）の一面にコーティングして乾燥した。
【０１０３】
電池の製造
【０１０４】
上記のように製造した負極、正極及びセパレータを、正極／セパレータ／負極／セパレータ／正極の順に積層し、高温で加圧して単位バイセルを製造した。製造した２１個の単位バイセルをセパレータの一面上に配列してから折り畳んで電極組立体を製作した後、組み立てられた電池に１Ｍのリチウムヘキサフルオロホスフェート（ＬｉＰＦ６）が溶解されたエチレンカーボネート及びエチルメチルカーボネート（ＥＣ／ＥＭＣ＝１：２、体積比）の電解液を注入してリチウム二次電池を製造した。
【０１０５】
［実施例２−２］
【０１０６】
実施例１−２の負極活物質を使用したことを除き、実施例２−１と同様の方法で電池を製造した。
【０１０７】
［実施例２−３］
【０１０８】
実施例１−３の負極活物質を使用したことを除き、実施例２−１と同様の方法で電池を製造した。
【０１０９】
［実施例２−４］
【０１１０】
実施例１−４の負極活物質を使用したことを除き、実施例２−１と同様の方法で電池を製造した。
【０１１１】
［実施例２−５］
【０１１２】
実施例１−５の負極活物質を使用したことを除き、実施例２−１と同様の方法で電池を製造した。
【０１１３】
［実施例２−６］
【０１１４】
実施例１−６の負極活物質を使用したことを除き、実施例２−１と同様の方法で電池を製造した。
【０１１５】
［比較例２−１］
【０１１６】
比較例１−１の負極活物質を使用したことを除き、実施例２−１と同様の方法で電池を製造した。
【０１１７】
［比較例２−２］
【０１１８】
比較例１−２の負極活物質を使用したことを除き、実施例２−１と同様の方法で電池を製造した。
【０１１９】
［比較例２−３］
【０１２０】
比較例１−３の負極活物質を使用したことを除き、実施例２−１と同様の方法で電池を製造した。
【０１２１】
［比較例２−４］
【０１２２】
比較例１−４の負極活物質を使用したことを除き、実施例２−１と同様の方法で電池を製造した。
【０１２３】
［比較例２−５］
【０１２４】
比較例１−５の負極活物質を使用したことを除き、実施例２−１と同様の方法で電池を製造した。
【０１２５】
［比較例２−６］
【０１２６】
比較例１−６の負極活物質を使用したことを除き、実施例２−１と同様の方法で電池を製造した。
【０１２７】
［比較例２−７］
【０１２８】
比較例１−７の負極活物質を使用したことを除き、実施例２−１と同様の方法で電池を製造した。
【０１２９】
性能評価
【０１３０】
電荷移動抵抗（図１関連）
【０１３１】
ＳＯＣを５０％に設定した後、ＥＩＳ（Ｅｌｅｃｔｒｏｃｈｅｍｉｃａｌ Ｉｍｐｅｄａｎｃｅ Ｓｐｅｃｔｒｏｓｃｏｐｙ）方法を用いて振幅（ａｍｐｌｉｔｕｄｅ）１０ｍＶ、周波数（ｆｒｅｑｕｅｎｃｙ）１００ｋＨｚ〜５０ｍＨｚの条件で実施例２−１、比較例２−１〜２−３の電池の電荷移動抵抗値を測定し、その結果を図１に示した。
【０１３２】
大粒径人造黒鉛と小粒径天然黒鉛を両方ともコーティングした負極活物質を使用した実施例２−１の場合、ＥＩＳ測定したとき、電荷移動抵抗が大きく減少した。
【０１３３】
一方、大粒径人造黒鉛と小粒径天然黒鉛を両方ともコーティングしていない比較例２−１の場合、抵抗が最も大きく、大粒径人造黒鉛と小粒径天然黒鉛の一方のみをコーティングした比較例２−２及び２−３より、両方ともコーティングした実施例２−１の場合が抵抗減少に効果的であることが確認できた。
【０１３４】
表面コーティング含量による抵抗（図２関連）
【０１３５】
ＳＯＣを５０％に設定した後、３０秒間２．５Ｃの電流を流して電圧変化を通じて実施例２−２、２−３、２−４、比較例２−４、２−５の電池の抵抗を計算し、その結果を図２に示した。
【０１３６】
大粒径人造黒鉛及び小粒径天然黒鉛の全体１００重量部に対して非晶質炭素を含むコーティング層の含量が１、５及び１０重量部である実施例２−３、２−２、２−４で抵抗減少の効果があった。
【０１３７】
非晶質炭素コーティング層の含量が１重量部より少ない０．５重量部である比較例２−４、及び非晶質炭素コーティング層の含量が１０重量部より多い１０．５重量部である比較例２−５では、抵抗が大幅に増加して動的バランス（ｋｉｎｅｔｉｃ ｂａｌａｎｃｅ）が崩れることを確認した。
【０１３８】
非晶質炭素層が１重量部未満の場合は、負極の表面を非晶質炭素が完全に囲むことができず、電解液との反応性が増加して、表面にＳＥＩ（固体電解質界面）膜が厚く形成されてリチウムイオンの移動が遅くなり、１０重量部を超過する場合は、非晶質炭素コーティング層が厚く形成され、低い初期効率によってリチウムイオンの移動距離が増加し、抵抗が増加するためである。
【０１３９】
大粒径人造黒鉛と小粒径天然黒鉛との比率によるサイクル特性（図３関連）
【０１４０】
実施例２−１、２−５、２−６、比較例２−６、２−７の電池に対し、２Ｃ寿命性能を０〜１００％のＳＯＣで測定し、その結果を図３に示した。
【０１４１】
大粒径人造黒鉛と小粒径天然黒鉛との重量比が１：９（実施例２−５）、３：７（実施例２−１）、４：６（実施例２−６）の場合には、動的バランスが維持されながら寿命性能に優れる結果を見せた。
【０１４２】
一方、大粒径人造黒鉛と小粒径天然黒鉛との重量比が１：９〜４：６の範囲を超える０．５：９．５（比較例２−６）及び５：５（比較例２−７）では、動的バランスが崩れて寿命の劣化が発生した。
【０１４３】
すなわち、前記重量比が１：９〜４：６の範囲を超える場合は、リチウムイオンを受け入れる速度と黒鉛粒子内でリチウムイオンが移動する速度との差が大きくなって、寿命劣化が加速化するためである。前記重量比が１：９より小さければ（大粒径人造黒鉛の比率が１未満の場合）、リチウムイオンを受け入れる速度は速いが、黒鉛粒子内でのリチウムイオンの移動速度が遅くてリチウムの析出が加速化し、前記重量比が４：６より大きければ（大粒径人造黒鉛の比率が４超過の場合）、黒鉛粒子内でのリチウムイオンの移動速度をリチウムイオンが受け入れる速度が追い付けず、リチウムイオンの濃度勾配が大きく発生して退化が加速化するためである。
【０１４４】
以上のように、本発明を限定された実施例と図面によって説明したが、本発明はこれに限定されるものではなく、本発明の属する技術分野で通常の知識を持つ者によって本発明の技術思想と特許請求の範囲の均等範囲内で多様な修正及び変形が可能であることは言うまでもない。
【図１】
2018530887.tif 000003
【図２】
2018530887.tif 000004
【図３】
2018530887.tif 000005
【国際調査報告】
2018530887.tif 000006
2018530887.tif 000007
2018530887.tif 000008
2018530887.tif 000009